(57)【要約】【課題】平面度λ／４以上といった高精度な研磨や１０００℃以上といった高い熱処理温度を必要とすることなく、良好な光学的面の接着を可能とする低膨張材の結晶化ガラス部材の製造方法を提供する。【解決手段】同一組成で結晶化可能な原ガラスからなる二以上の部品について接触させる面をそれぞれ平面度λ（６３３ｎｍ）以下に精密研磨し、これらの研磨面を接触させつつガラス転移領域の温度に加熱して融着させた後、融着した原ガラス部材をより高温の結晶核形成温度で熱処理して結晶核形成し、更により高温の結晶成長温度で該原ガラスを結晶化させ固着させることを特徴とする結晶化ガラス部材の製造方法。【選択図】　　　　　なし【特許請求の範囲】
【請求項１】
結晶化ガラス部材の製造方法であって、同一組成で結晶化可能な原ガラスからなる二以上の部品について接触させる面をそれぞれ平面度λ（６３３ｎｍ）以下に精密研磨し、これらの研磨面を接触させつつガラス転移領域の温度に加熱して融着させた後、融着した原ガラス部材をより高温で熱処理して該原ガラスを結晶化させ固着させることを特徴とする結晶化ガラス部材の製造方法。
【請求項２】
該研磨面を接触させつつガラス転移領域の温度に加熱して融着させた後、融着した原ガラス部材をより高温の結晶核形成温度で熱処理して結晶核形成し、更により高温の結晶成長温度で該原ガラスを結晶化させ固着させることを特徴とする、請求項１記載の結晶化ガラス部材の製造方法。
【請求項３】
該ガラス転移領域の温度は、６００〜７００℃の範囲内にあることを特徴とする、請求項２記載の結晶化ガラス部材の製造方法。
【請求項４】
該結晶核形成温度は、６５０〜７５０℃の範囲内にあることを特徴とする、請求項２又は３記載の結晶化ガラス部材の製造方法。
【請求項５】
該結晶化温度は、７５０〜８４０℃の範囲内にあることを特徴とする、請求項２から４のうちいずれか一項記載の結晶化ガラス部材の製造方法。
【請求項６】
該結晶化ガラス部材の熱膨張係数は、−６０℃〜＋１６０℃の範囲の測定で−５×１０−７〜＋５×１０−７／Ｋの範囲内にあることを特徴とする、請求項１から５のうちいずれか一項記載の結晶化ガラス部材の製造方法。
【請求項７】
該研磨面を接触させつつガラス転移領域の温度に加熱して融着させた後、室温まで冷却し、所定形状に成形加工し、融着した原ガラス部材をより高温で熱処理して該原ガラスを結晶化させ固着させることを特徴とする、請求項１から６のうちいずれか一項記載の結晶化ガラス部材の製造方法。
【請求項８】
該同一組成は、質量％でＳｉＯ２　５０〜６２％、Ｐ２Ｏ５　５〜１０％、ただしＳｉＯ２＋Ｐ２Ｏ５　５５〜７０％、質量比で、Ｐ２Ｏ５／ＳｉＯ２　０．０８〜０．２０、Ａｌ２Ｏ３　２２〜２６％、Ｌｉ２Ｏ　３〜５％、ＭｇＯ　０．６〜２％、ＺｎＯ　０．５〜２％、ＣａＯ　０．３〜４％、ＢａＯ　０．５〜４％、ＴｉＯ２　１〜４％、ＺｒＯ２　１〜４％、Ａｓ２Ｏ３　０〜２％の範囲内にあることを特徴とする、請求項１から７のうちいずれか一項記載の結晶化ガラス部材の製造方法。
【請求項９】
ガラス部材の製造方法であって、同一組成のガラスからなる二以上の部品について接触させる面をそれぞれ平面度λ（６３３ｎｍ）以下に精密研磨し、これらの研磨面を接触させつつガラス転移領域の温度に加熱して融着させることを特徴とするガラス部材の製造方法。
【発明の詳細な説明】
【０００１】
【発明の属する技術分野】
本発明はガラス部材の製造方法に関する。より詳しくは、ガラスからなる二以上の部品についてそれぞれ平面度λ（６３３ｎｍ）以下に精密研磨し、これらの研磨面を接触させつつ加熱して融着させるガラス部材の製造方法に関する。
【０００２】
【従来の技術】
セラミックス、ガラス、結晶化ガラスおよび金属等の同種または異種の光学部材の接着方法には、無機質の光学的接着剤（セラミックス、低融点ガラス等）を用いて結合する方法がよく知られている。しかし、接着する際に無機質接着剤で同種の部材同士、特にガラス同士を接着すると、無機質接着剤と接着したいガラスの熱膨張係数の違いから、熱膨張係数を特徴にもつガラスの場合は膨張特性が劣化してしまうという問題があった。無機質接着剤でも低融点ガラスを用いる場合では接着界面に泡が生じることによって接着強度が低下し、特に接着層の厚さが変化しやすいため形状寸法精度を維持させ難くなる。
【０００３】
また、石英や結晶材などの部材同士を、光学的面相互を密着させて接着する方法（光学的接着、オプティカルコンタクト）もよく知られている。この場合、ダイレクトに部材同士を接着するため非常に有効であると思われるが、これはガラスの接着端面部分でダングリングボンド同士を近づけて接着させるために、接着面の非常に高い平滑性が必要であり、その平面度が研磨面でλ／４以上の精度がなければ強度の高い接着は期待できない（特開平０９−３０９０５３号公報）。また、接着後、接着強度を高めるために一般的に熱処理を行うが、その熱処理温度は１０００℃以上、例えば１３００℃の高温が必要である（特開平１１−０１２０９９号公報）。
【０００４】
特開平０２−６４０３４号公報には、結晶化可能なガラス状態の材料を所定の形状に加工した後に、この材料と接着すべき部材とをこれら両者の表面を接触させつつ加熱処理して結晶化させる、ガラスの接着方法が開示されている。ここでは、その熱膨張係数が１１３（×１０−７Ｋ−１）のガラスが対象として例示されている。
【０００５】
【発明が解決しようとする課題】
本発明においては、ガラス部材の製造において、従来の平面度λ／４以上といった高精度な研磨や１０００℃以上といった高い熱処理温度を必要とすることなく、良好な光学的面の接着を可能とするガラス部材の製造方法を提供することを課題とする。特に、低膨張材の結晶化ガラス部材の製造に好適な光学的面の接着を可能とするガラス部材の製造方法を提供することを課題とする。
【０００６】
【課題を解決するための手段】
本発明者は、上記課題を達成するために鋭意試験研究を重ねた結果、同一部材同士の接着において、所定の寸法形状に加工した結晶化可能な原ガラスを、接着面研磨精度がλ（６３３ｎｍ）程度の平面度で研磨し、この研磨面同士を重ね合わせ、ガラス転移温度付近まで昇温し、この温度で十分に時間をかけて接合したときに、従来の平面度λ／４以上といった高精度な研磨や１０００℃以上といった高い熱処理温度を必要とすることなく部材同士が一体化し、その後に通常の結晶化熱処理プロセス条件を経て結晶化したときには、更に良好に固着させることができることを見いだし、本発明に至った。
【０００７】
すなわち、請求項１に記載の発明は、結晶化ガラス部材の製造方法であって、同一組成で結晶化可能な原ガラスからなる二以上の部品について接触させる面をそれぞれ平面度λ（６３３ｎｍ）以下に精密研磨し、これらの研磨面を接触させつつガラス転移領域の温度に加熱して融着させた後、融着した原ガラス部材をより高温で熱処理して該原ガラスを結晶化させ固着させることを特徴とする結晶化ガラス部材の製造方法であり、
請求項２記載の発明は、該研磨面を接触させつつガラス転移領域の温度に加熱して融着させた後、融着した原ガラス部材をより高温の結晶核形成温度で熱処理して結晶核形成し、更により高温の結晶成長温度で該原ガラスを結晶化させ固着させることを特徴とする、請求項１記載の結晶化ガラス部材の製造方法であり、
請求項３記載の発明は、該ガラス転移領域の温度は、６００〜７００℃の範囲内にあることを特徴とする、請求項２記載の結晶化ガラス部材の製造方法であり、請求項４記載の発明は、該結晶核形成温度は、６５０〜７５０℃の範囲内にあることを特徴とする、請求項２又は３記載の結晶化ガラス部材の製造方法であり、請求項５記載の発明は、該結晶化温度は、７５０〜８４０℃の範囲内にあることを特徴とする、請求項２から４のうちいずれか一項記載の結晶化ガラス部材の製造方法であり、
請求項６記載の発明は、該結晶化ガラス部材の熱膨張係数は、−６０℃〜＋１６０℃の範囲の測定で−５×１０−７〜＋５×１０−７／Ｋの範囲内にあることを特徴とする、請求項１から５のうちいずれか一項記載の結晶化ガラス部材の製造方法であり、
請求項７記載の発明は、該研磨面を接触させつつガラス転移領域の温度に加熱して融着させた後、室温まで冷却し、所定形状に成形加工し、融着した原ガラス部材をより高温で熱処理して該原ガラスを結晶化させ固着させることを特徴とする、請求項１から６のうちいずれか一項記載の結晶化ガラス部材の製造方法であり、
請求項８記載の発明は、該同一組成は、質量％でＳｉＯ２　５０〜６２％、Ｐ２Ｏ５　５〜１０％、ただしＳｉＯ２＋Ｐ２Ｏ５　５５〜７０％、質量比で、Ｐ２Ｏ５／ＳｉＯ２　０．０８〜０．２０、Ａｌ２Ｏ３　２２〜２６％、Ｌｉ２Ｏ　３〜５％、ＭｇＯ　０．６〜２％、ＺｎＯ　０．５〜２％、ＣａＯ　０．３〜４％、ＢａＯ　０．５〜４％、ＴｉＯ２　１〜４％、ＺｒＯ２　１〜４％、Ａｓ２Ｏ３　０〜２％の範囲内にあることを特徴とする、請求項１から７のうちいずれか一項記載の結晶化ガラス部材の製造方法であり、
請求項９記載の発明は、ガラス部材の製造方法であって、同一組成のガラスからなる二以上の部品について接触させる面をそれぞれ平面度λ（６３３ｎｍ）以下に精密研磨し、これらの研磨面を接触させつつガラス転移領域の温度に加熱して融着させることを特徴とするガラス部材の製造方法である。
【０００８】
本発明のガラス部材の製造方法においては、予め、同一組成のガラスからなる二以上の部品について接触させる面をそれぞれ平面度λ（６３３ｎｍ）以下に精密研磨する。ここで、λは平面度をレーザー干渉計により測定する際に使用するＨｅ−Ｎｅレーザーの波長である。複数のガラス部品を光学的に境目なく固着するためには、平面度λ以下に精密研磨することが必要である。経済的な研磨加工を遂行するためには、λ／４より大きい平面度とすることが好ましい。
【０００９】
更に、これらの研磨面を接触させつつ加熱して融着させる。加熱温度は、ガラス転移領域の温度が好ましい。ここでガラス転移領域の温度とは、使用するガラスのガラス転移温度付近の温度であって、ガラスを融着させることができる温度をいう。このガラス転移温度を経てガラスの固体状態は液体状態に移行するとされる。ガラス転移領域の温度に加熱することによって、一般のオプティカルコンタクトのようにλ／４以下の平面度がなくとも、λ程度のものであっても充分に固着させることができる。ガラス転移領域の温度は、ガラス組成により異なるが、例えば、６００〜７００℃の範囲内にあることが好ましい。ここでの処理は、充分に融着するよう時間をかけることが望ましい。２ｈ以上が好ましく、５ｈ以上がより好ましい。
【００１０】
なお、上記加熱熱処理において任意に若干の圧力、例えば約１Ｋｇｆ／ｃｍ２以下の圧力を接着表面に付加することによってさらに効果的に接着させることができる。
【００１１】
ここで、同一組成のガラスからなる二以上の部品は、同一組成で結晶化可能な原ガラスからなる二以上の部品であることが好ましい。後の結晶化により、ガラス部材の機械的強度が強化され、所望の熱膨張係数に設計が可能となる。
【００１２】
本発明の結晶化ガラス部材の製造方法においては、融着した原ガラス部材をより高温で熱処理して結晶化させる。融着した原ガラス部材は、この熱処理によって結晶化することにより、充分強固に固着する。ガラス転移領域の温度の加熱処理による融着でも十分に接着できるが、さらに結晶化熱処理プロセスを経て、接着界面付近のガラスが結晶化すると共に接着界面が消失し、接着力の増強を図る。この熱処理は、結晶核形成温度で結晶核形成する過程と、より高温の結晶成長温度でガラス全体を結晶成長させる過程の二段階により行うことが好ましい。結晶核形成温度及び結晶化温度は原ガラス組成により異なるが、例えば、前者は６５０〜７５０℃の範囲内にあることが好ましく、後者は７５０〜８４０℃の範囲内にあることが好ましい。
【００１３】
本発明の結晶化ガラス部材の製造方法において、結晶化可能な原ガラスは、公知の組成を適宜使用し得るが、低膨張材、特に極低膨張の結晶化ガラス部材の製造に効果的である。一般に、低熱膨張の性質を有する光学部品を無機質接着剤を用いた光学部材の接着では、無機質接着剤の熱膨張係数の影響を受けて全体として所望の熱膨張係数に設計することが難しい。そのような場合にあっても、本発明によっては、好適に、所望の低熱膨張係数の結晶化ガラス部材を製造することができる。具体的には、熱膨張係数が−６０℃〜＋１６０℃の範囲の測定で−５×１０−７〜＋５×１０−７／Ｋの範囲内にある、極低膨張の結晶化ガラス部材に適用可能である。
【００１４】
本発明の結晶化ガラス部材の製造方法に適用する原ガラスには、例えば、主結晶相としてβ−石英固溶体を析出するＳｉＯ２−Ａｌ２Ｏ３−Ｌｉ２Ｏ−核形成剤系ガラスを使用し得る。特に、特開平８−１３３７８３号公報に記載のガラス、質量％でＳｉＯ２　５０〜６２％、Ｐ２Ｏ５　５〜１０％、ただしＳｉＯ２＋Ｐ２Ｏ５　５５〜７０％、質量比で、Ｐ２Ｏ５／ＳｉＯ２　０．０８〜０．２０、Ａｌ２Ｏ３　２２〜２６％、Ｌｉ２Ｏ　３〜５％、ＭｇＯ　０．６〜２％、ＺｎＯ　０．５〜２％、ＣａＯ　０．３〜４％、ＢａＯ　０．５〜４％、ＴｉＯ２　１〜４％、ＺｒＯ２　１〜４％、Ａｓ２Ｏ３　０〜２％を含有する原ガラスを使用する場合には、得られる結晶化ガラス部材の熱膨張係数がバルク体の熱膨張係数と変わらない上に強固な接着を実現可能とする。
【００１５】
本発明の結晶化ガラス部材の製造方法においては、研磨面を接触させつつガラス転移領域の温度に加熱して融着させた後、室温まで冷却し、所定形状に成形加工し、融着した原ガラス部材を再加熱してより高温で熱処理して該原ガラスを結晶化させ固着させることもできる。一般に結晶化ガラスは非晶質ガラス状態から結晶化することにより硬度（ビッカース硬度）が高くなり、研磨レートが落ちるという現象がある。したがって、原ガラス部材を所定の寸法形状に成形加工する工程は、結晶化後に結晶化ガラスを加工するよりも、材料としてガラスを扱う方が柔らかく、加工もし易い。また、結晶化の際に体積収縮が起こる場合があるが、これは予め補正する寸法形状に加工しておけばよい。本発明のこの態様においては、平面度λ程度の面を出す研磨を原ガラス部材について行うので、結晶化ガラスについて研磨加工するよりも有利である。
【００１６】
【発明の実施の形態】
つぎに本発明にかかるガラス部材の製造方法の実施例について具体的に説明する。なお、平面度の測定は、Ｚｙｇｏ社のＧＰＩ干渉計（光源６３３ｎｍ）を用いた。
【００１７】
（実施例１）
質量％で、ＳｉＯ２　５５％、Ｐ２Ｏ５　６％、質量比で、Ｐ２Ｏ５／ＳｉＯ２　０．１１、Ａｌ２Ｏ３　２６％、Ｌｉ２Ｏ３．９％、ＭｇＯ　１．４％、ＺｎＯ　１．０％、ＣａＯ　１．６％、ＢａＯ　１．５％、ＴｉＯ２　１．６％、ＺｒＯ２　１．０％、Ａｓ２Ｏ３　１．０％からなる組成のガラスを作製するために通常使用されている酸化物、炭酸塩、硝酸塩および燐酸塩等のガラス原料を秤量、混合し、これを１５００℃の電気炉中で白金るつぼを用いて溶融し、脱泡均質化後、金型に鋳込み、目的の形状に成形後、徐冷して結晶化可能な完全なガラス状態のブロックを得た。ついで、このブロックを切断、加工、研磨してφ１００×４．４５ｍｍｔのガラス研磨品を２枚作製し、平面度を測定した。測定の結果、一枚の接着面はＰＶで２９７ｎｍ、もう一枚はＰＶで４４６ｎｍであった。これをクリーンルーム内で重ね合わせ、熱風炉でこのガラスの転移温度である６８３℃まで５ｈで昇温し、１０ｈの保持後、室温まで冷却した。室温まで冷却されたことを確認したのちに、このサンプルを炉から取り出したところ、通常、接着が部分的にしか接着されていない場合は、接着されていない部分に干渉縞が目視で確認されるが、重ね合わせた部分全体に干渉縞が見られなく、接着されていることを確認した。次にこのサンプルを同じく熱風炉によって結晶化熱処理条件（核形成温度７２０℃、結晶化温度８２０℃）において結晶化し、結晶化したものを超音波による厚み測定器（有効測定エリア５ｍｍ）によって測定した。通常、超音波による厚み測定器は接着がされていない部分を測定するとサンプルの一枚分しか検出されない。この測定器を用いて接着面を数カ所測定したところ、厚みは８．９ｍｍと検出でき、これはサンプル厚みの２枚分になり、接着によって一体化していることが確認された。また、このサンプルの接着部を中心に切断し（図１）、膨張を測定したところ、α＝１×１０−７Ｋ−１という値を得た。これはこの極低膨張結晶化ガラスの膨張値と一致しており、このことからも上記接着方法によりサンプルが一体化していることが確認された。なお、この膨張測定器は市販のものを用い、有効数値は１０−７桁で一桁目までである。
【００１８】
（実施例２）
質量％で、ＳｉＯ２　５６％、Ｐ２Ｏ５　８．７％、質量比で、Ｐ２Ｏ５／ＳｉＯ２　０．１５、Ａｌ２Ｏ３　２２％、Ｌｉ２Ｏ　４．２％、ＭｇＯ　１．３％、ＺｎＯ　０．６％、ＣａＯ　０．９％、ＢａＯ　０．７％、ＴｉＯ２　２．１％、ＺｒＯ２　１．５％、Ａｓ２Ｏ３　１．０％からなる組成のガラスを作製するために、通常使用されている酸化物、炭酸塩、硝酸塩および燐酸塩等のガラス原料を秤量、混合し、これを１５２０℃以下の電気炉中で白金るつぼを用いて溶融し、脱泡均質化後、金型に鋳込み、目的の形状に成形後、徐冷して結晶化可能な完全なガラス状態のブロックを得た。ついで、実施例１と同じくこのブロックを切断、加工、研磨してφ１００×４．４５ｍｍｔのガラス研磨品を１０枚作製し、平面度を測定した。このとき１０枚は表裏面の測定でＰＶ２００〜６００ｎｍの範囲にあった。　これをクリーンルーム内で１０枚を重ね合わせて、熱風炉で直接結晶化を行った。このときの熱処理条件（核形成温度７００℃、結晶化温度７９０℃）は実施例１で結晶化した熱処理条件よりもガラス転移点（６７３℃）でゆっくり通過するように昇温時間を１．５倍（ガラス転移温度±１０℃の範囲の昇温速度を１２℃／ｈ）にした。
【００１９】
結晶化後に上記実施例１と同じく超音波による厚み測定器（有効測定エリア５ｍｍ）によって測定したところ、厚みは４４．５ｍｍと検出し、１０枚分の厚みが示され、接着一体化されていることが確認された。
【００２０】
次にこの接着したサンプルを精密膨張測定（精度±０．２×１０−７Ｋ−１）用にサンプル加工し、精密膨張測定を行った。なお、同時に同じ溶解で得られたガラスブロックも結晶化し、精密膨張サンプルを作製して比較することにした（図２）。この結果、１０枚の接着をしたサンプルは熱膨張係数α（０〜５０℃）＝０．５７×１０−７Ｋ−１、結晶化ブロックから取得したサンプルの熱膨張係数α＝０．６１×１０−７Ｋ−１とほとんど同一の熱膨張係数を示し、熱膨張曲線もほぼ同一の形状を示しており、膨張精度の著しく高い測定器についても熱膨張係数の一致が見られたことから、この方法でのガラスの接着は十分に行われているものと考えられた。
【００２１】
（実施例３）
質量％で、ＳｉＯ２　５６％、Ｐ２Ｏ５　８．７％、質量比で、Ｐ２Ｏ５／ＳｉＯ２　０．１５、Ａｌ２Ｏ３　２２％、Ｌｉ２Ｏ　４．２％、ＭｇＯ　１．３％、ＺｎＯ　０．６％、ＣａＯ　０．９％、ＢａＯ　０．７％、ＴｉＯ２　２．１％、ＺｒＯ２　１．５％、Ａｓ２Ｏ３　１．０％からなる組成のガラスを作製するために、通常使用されている酸化物、炭酸塩、硝酸塩および燐酸塩等のガラス原料を秤量、混合し、これを１５２０℃以下の電気炉中で白金るつぼを用いて溶融し、脱泡均質化後、金型に鋳込み、目的の形状に成形後、徐冷して結晶化可能な完全なガラス状態のブロックを得た。このブロックから１００ｍｍ角×１０ｍｍｔのプレートを４枚作製し、接合させる面（両面、端面）を研磨した。接合面の平面度を測定したところ、ＰＶ値で３６４ｎｍ〜５５２ｎｍであった。そしてこのプレートをクリーンルーム内で箱形に組み（図３）、熱風炉で直接結晶化を行った。このときの熱処理条件（核形成温度７００℃、結晶化温度７９０℃）は実施例１で結晶化した熱処理条件よりもガラス転移点（６７３℃）でゆっくり通過するように昇温時間を１．５倍（ガラス転移温度±１０℃の範囲の昇温速度を１２℃／ｈ）にした。
【００２２】
結晶化後に目視で接着面を観察したところ、接着面積全体にわたり、干渉縞を確認することはできず、接着面全域が接着されていることがわかった。作製した箱型構造体を図４に示す。
【００２３】
【発明の効果】
以上に説明したように、本発明は比較的容易に結晶化可能なガラス同士を結晶化前の時点、もしくは結晶化熱処理条件の中で接着し、結晶化させることによって強固に接着させることが可能な方法であるため、従来の同種ガラス同士の接着方法で問題の多かった異種接着剤による膨張係数のずれや高精度の研磨加工を要することなく接着でき、且つ接着時の熱処理においても結晶化ガラスに析出している結晶相を相転移もしくは異相結晶の析出を起こすほどの高温を必要としないため、精密な部材として使用されることの多い極低膨張ガラス、ゼロ膨張ガラスには最適な接着方法である。また、ガラス状態での加工、研磨が可能であることから、ガラスの特性を最大限利用した複雑な構造体、大きな部材同士を接合した構造体を製造することができる。
【図面の簡単な説明】
【図１】実施例１に記載の方法により接合したガラスからの熱膨張測定サンプル取得位置を示す。
【図２】ブロックおよび実施例２に記載の方法により接合した接合体から取得したサンプルの精密熱膨張曲線の比較図を示す。
【図３】実施例３記載の接合前の箱型構造体図を示す。
【図４】実施例３記載の方法により接合した箱型構造体図を示す。
【図１】
2004018294.tif 000002
【図２】
2004018294.tif 000003
【図３】
2004018294.tif 000004
【図４】
2004018294.tif 000005